Brevet FR2909703A1 — publié le 20080613

La présente invention est relative au domaine des réseaux de fils croisés pour posséder un facteur d'ouverture déterminé et destinés à constituer des rideaux ou stores pouvant être utilisés en disposition interne par rapport à une fenêtre, porte vitrée, ou baie vitrée. De tels rideaux ou stores ont généralement pour fonction d'atténuer le passage de la lumière dans le cas de fortes luminosités et de constituer une sorte d'écran. Des réseaux du type ci-dessus sont généralement enduits de matière thermo-plastique, soit par enduction préalable des fils, soit par enduction par trempage, une telle enduction étant destinée à conférer une résistance convenable au vieillissement, plus particulièrement dans le cas de mise en place externe. L'enduction doit aussi être généralement considérée comme ayant une vocation spécifique de liage permettant d'établir par thermosoudage une liaison entre les fils entrelacés qui sont tissés selon une armure qui peut être quelconque dans la mesure où elle laisse subsister un facteur d'ouverture non négligeable, du type de celui des articles vendus en tant qu'écran d'atténuation du passage de la lumière. L'art antérieur propose de réaliser de tels réseaux, par exemple à partir de deux nappes de fils entrelacés, formant une toile ou tissu. Les solutions de l'art antérieur sont le plus souvent réalisées à partir de fils de verre enduits avec une composition polymérique puis tissés, ou bien encore à partir de fils de verre tissés puis enduits avec une composition polymérique, par exemple par foulardage. La composition comprend le plus souvent un ou plusieurs polymères choisis parmi le PVC, les liants vinyliques et les liants polyuréthanes. Ces réseaux peuvent être vendus sous la forme de lamelles et sont parfaitement adaptés pour la réalisation de rideaux à lamelles s'étendant verticalement ou encore sous la forme de rideaux ou stores enroulables (encore appelés rollers ). Des variations de la lumière, en fonction du temps et de l'heure de la journée interviennent, ce qui oblige l'utilisateur à modifier manuellement le positionnement du store ou rideau pour laisser passer, plus ou moins, en fonction de ses besoin la lumière. Un des objectifs de la présente invention est de fournir un réseau destiné à la constitution d'un écran d'atténuateur de lumière dont l'utilisation soit facilitée, 2909703 2 tout en fournissant un réseau qui puisse être obtenu de façon aisée et à un coût de revient raisonnable. Dans ce contexte, les inventeurs proposent de fournir un réseau fibreux traité avec une composition adaptée, les composants de la composition étant 5 sélectionnés de façon à obtenir une auto-régulation de la couleur de la composition et donc du réseau, en fonction de la quantité de lumière reçue, et par conséquent une régulation de la lumière transmise. Aussi, l'invention a pour objet un réseau, destiné à la constitution d'un écran atténuateur de lumière, constitué d'au moins deux nappes de fils croisés et 10 associées pour former une grille ajourée de facteur d'ouverture déterminé caractérisé en ce que les nappes sont enduites avec une composition comprenant un liant polymérique et un pigment organique photochromique. La présente invention a également pour objet les stores ou rideaux constitués d'un réseau tel que précédemment décrit. 15 Selon un autre de ses aspects, l'invention concerne un procédé de fabrication d'un réseau conforme à l'invention qui comprend une étape de traitement des fils des nappes, constituant la grille ajourée de facteur d'ouverture déterminé, avec une composition comprenant un liant polymérique et un pigment organique photochromique. 20 La description qui va suivre en référence aux FIGURES annexées permet de mieux comprendre l'invention. La FIGURE 1 met en évidence le changement d'aspect observé avec un réseau conforme à l'invention lorsque ce dernier est exposé à la lumière. Les FIGURES 2 et 3 montrent les résultats obtenus avec le test décrit dans 25 les exemples par différents réseaux conformes à l'invention. La FIGURE 4 montre l'évolution de l'intensité lumineuse en fonction du temps et des phases de transition éclaircissement et noircissement dans le cas de l'essai 3, présenté dans les exemples. La FIGURE 5 montre l'évolution de la transmission visible au cours du 30 temps, obtenue par les différents essais, présentés dans les exemples. Pour la constitution de réseaux adaptés aux applications de type store ou rideau, des fils de verre, de polyester ou de polyamide, peuvent être utilisés. De tels fils peuvent être, avant traitement avec la composition à base de pigment 2909703 3 photochromique utilisée dans le cadre de l'invention, soit sec, soit préalablement enduit par exemple avec du PVC. Le réseau de fils peut être réalisé par tissage de deux nappes de fils entrelacés. Un tel réseau peut correspondre à tout type de toile ou tissu notamment. Il peut également être prévu que cette grille soit 5 constituée de deux nappes de fils superposées sans entrelacement, la liaison entre les deux nappes pouvant être réalisée par tout moyen approprié. De préférence, les fils sont parallèles entre eux dans chacune des nappes et sont écartés d'un pas d'espacement constant ou variable, comme décrit, par exemple, dans WO 99/43879. Les fils se croisent, avec ou sans entrelacement, de façon à former 10 des mailles ouvertes de facteur d'ouverture déterminé. Le plus souvent, l'orientation des fils dans chacune des nappes est telle que les fils se croisent selon un angle de 90 . Les méthodes de confection de telles grilles sont bien connues de l'homme du métier. Le facteur d'ouverture, également nommé taux d'ouverture (OF) correspond au rapport de la surface des trous ou mailles sur la 15 surface totale du réseau. Ce facteur d'ouverture est fonction de l'application visée et est de préférence compris entre 2 et 20% et de préférence de l'ordre de 5% ou 3%. Les réseaux dits techniques présentent généralement un facteur d'ouverture plus faible et laissent également passer moins de lumière (à taux d'ouverture constant) que les réseaux dits décoratifs. Dans les applications de type stores, de 20 tels réseaux peuvent être associés sur l'un de leur côté à un mandrin d'enroulement. Dans le cadre de l'invention, les nappes constitutives du réseau sont enduites avec une composition polymérique photochromique. Le terme enduit est à interpréter au sens large, c'est-à-dire que la composition peut être appliquée sur 25 les nappes par tout moyen. Le terme enduit est utilisé dans la présente invention, pour désigner un fil qui présente un revêtement en surface. Le terme enduit n'exclut néanmoins pas le fait que le revêtement puisse également imprégner le fil, c'est à dire que le revêtement, dans ce cas, se trouve à la fois en surface du fil et pénètre sur au moins une partie de son épaisseur. Le traitement 30 avec la composition peut être effectuée avant ou après la constitution du réseau. Le réseau peut être imprégné de la solution polymérique et est, par exemple, obtenu par les techniques d'imprégnation bien connues de l'homme de l'art, par exemple par foulardage. Dans ce type de techniques où le réseau est trempé dans 2909703 4 un bain de la composition polymérique photochromique, la composition recouvre le fil sur toute sa surface développée. Il est également possible de déposer le réseau constitué sur une fine couche de composition polymérique sous la forme d'un liquide visqueux, une telle couche pouvant être réalisée avec un filmographe. 5 Il est également envisageable de ne traiter les nappes de fils que sur une seule face, en utilisant les techniques d'enduction, par exemple au moyen d'une racle. De préférence, on utilisera un liant polymérique miscible avec l'eau. Dans ce cas, la composition liquide appliquée sur les nappes de fils contient en général un pourcentage important d'eau : par exemple de 30 à 60% (m/m). 10 Après traitement, le réseau subit le plus souvent une étape de séchage, destinée à éliminer les solvants, et notamment l'eau de la composition. Cette étape de séchage est par exemple réalisée à une température comprise dans la gamme allant de 150 et 170 C. De préférence, la composition représente de 3 à 20 % (m/m), de préférence 15 de 5 à 15 % (m/m) du réseau (correspondant à la somme nappes de fibres + résine). Ce pourcentage, comme tous les pourcentages donnés dans la description, à moins qu'il n'en soit spécifié autrement, est un pourcentage massique mesuré sur le réseau fini, c'est-à-dire qu'à moins qu'il n'en soit spécifié autrement, la composition est la composition polymérique présente sur le réseau 20 revendiqué et non la composition liquide utilisée pour la réalisation du réseau. Selon une, caractéristique essentielle de l'invention, la composition contient un pigment organique photochromique. C'est-à-dire que le pigment présente une couleur qui varie en fonction de la lumière. Le plus souvent, un tel pigment passe d'un aspect incolore à un aspect coloré, sous l'action de la lumière et ceci de façon 25 réversible. Une réponse photochromique est, par exemple, induite par un isomère incolore d'un composé organique contenant une liaison carbone oxygène qui se dissocie sous l'action des UV (300 à 360 nm). L'isomère incolore contient deux systèmes localisés qui absorbent seulement dans la partie UV du spectre. Le composé apparaît donc incolore. Quand la liaison carbone-oxygène s'ouvre, les 30 deux systèmes se transforment en un seul système délocalisé qui absorbe dans le spectre visible, provoquant la coloration. Le système photochromique est excité par les UV. De préférence, le pigment organique photochromique est choisi parmi : 2909703 5 les spiropyranes, - les spirooxazines qui présentent un remarquable comportement à la fatigue (la perte de performance du photochrome au cours du temps en raison de sa dégradation chimique, due le plus souvent à l'oxydation), par 5 exemple les naphtooxazines, les chromènes, par exemple les naphtopyranes et benzopyranes, - les fulgides et fulgimides dont les espèces colorées présentent une bonne stabilité vis à vis de la réversion thermique, les diaryléthènes qui présentent des propriétés proches des fulgides, 10 - les quinones, - les viologenes, les perimidinespirocyclohexadieniones, et leurs dérivés. Le TABLEAU 1 illustre des exemples de composés pour les familles 15 préférées : TABLEAU 1 Famille Exemple de formules Spiropyranes hv1 r ù ~~ O No, Aorhv, Forme fermée Forme Ouverte (Merocyanine) (Indolinospiropyrane} (Forme Quinonique) hm, f Spirooxazines ^ (naphtooxazines) O Aa'hV2 Forme fermée Forme Ouverte (Merocyanine) (Forme Quinonique) Benzo et hv, naphtopyrabe Q f (Chromene) or hv, o Forme fermée Forme Ouverte 2909703 6 Fulgides et â / / X = 0 (fulgides) fulgimides e X X = NR (fulgimides) - hv, _ Forme Ouverte Forme fermée F F F F F e F fNe Diaryléthènes $ M $ -Et hv2 s • Forme fermée Forme Ouverte En particulier, la modification de couleur de la composition, entrainant une modification de la lumière transmise, se traduit par un assombrissement ou 5 éclaircissement de la composition, comme illustré FIGURE 1. La FIGURE 1 montre la varaition de couleur d'un résaeu conforme à l'invention entre deux zones, l'une exposée à la lumière et une autre non exposée. De façon préférée, en l'absence de lumière, la composition non activée présentera une couleur blanche et la composition activée soumise à une lumière intense présentera une couleur 10 noir ou gris foncé. La présence de ce pigment organique permet une auto-régulation de la lumière transmise par le réseau, en fonction de la quantité de lumière qui arrive sur le réseau. En tant qu'exemple de pigments organiques photochromiques commerciaux, on peut citer les piments Photosol , Variacrol ou Reversacol et plus précisément : 15 - les spirooxazines commercialisés par PPG, sous le nom de Photosol bleu 0265, ou Photosol jaune 5-3 le spirooxazine commercialisé par Clariant sous le nom de Variacrol Blue A - les pigments commercialisés par James Robinson, tels que : les naphropyranes : Midnight grey, reversacol ruby, reversacol sunflower, 20 reversacol misty grey, reversacol 306, reversacol 219, et reversacol 208 les naphtooxazines : Reversacol paltinate purple, reversacol plum red, reversacol velvet blue. 2909703 7 La présence du pigment au sein de la composition permet au réseau d'assurer une auto-régulation de la lumière transmise. La durée de vie du pigment photochromique va dépendre, notamment, de sa quantité dans la composition, des stabilisants utilisés et de la composition du liant polymérique. En particulier, 5 l'utilisation d'absorbeurs d'UV, nommés également stabilisant anti-UV, allongera la durée de vie du photochrome mais réduira l'intensité de couleur. Aussi, de façon avantageuse, le pigment organique photochromique représente de 0,05 à 0,4 %(m/m), de préférence de 0,09 à 0,3% (m/m) de la masse totale du réseau. 10 Le liant polymérique est, quant à lui, choisi parmi les polymères thermoplastiques, les polymères thermodurcissables, et leur mélange. De préférence, le liant polymérique est choisi parmi les liants vinyliques, acryliques ou polyuréthanes, les polyuréthanes étant particulièrement adaptés, du fait de leurs propriétés de résistance à la lumière. On peut, par exemple, utiliser en tant que 15 liant acrylique, l'Helizarin FWT (BTC), ou les plastisols acryliques comme Degalan BM 310 (DEGUSSA), les polyuréthanes tels que Impranil DLN (BAYER), Rhenapret FWP (THOR), Incorez W830/092, Incorez W830/397, Incorez W830/404/1 commercialisés par INDUSTRIAL COPOLYMER, ou encore Edolan LV, Edolan GS, Edolan HT commercialisés par LANXESS, polythan PU 560, polythan PU 605 20 commercialisés par POLYCOATING, les liants vinyliques comme l'acétate de polyvinyl, Rhenapret VEA, et également Carboset XPD 2856, Carboset XPD 2852 commercialisés par NOVEON ou des plastifiants tels que Santicizer commercialisé par DEGUSSA. A titre d'exemple, le liant polymérique représente de 2 à 19% (m/m), de 25 préférence de 4 à 14%(m/m) de la masse totale du réseau. Selon un mode de réalisation préféré de l'invention, le liant polymérique utilisé présentera une certaine souplesse, par exemple caractérisée par un allongement à la rupture mesuré selon la norme DIN 53504 supérieur ou égal à 600%. Les inventeurs ont mis en évidence qu'en utilisant un tel liant polymérique, 30 la mobilité du pigment photochromique au sein de la composition est améliorée, ce qui lui permet de changer d'état le plus souvent possible. De façon avantageuse, la composition comprend également un stabilisant anti-UV. En tant que stabilisant anti-UV, on peut citer les Hals (de l'anglais 2909703 8 Hindered Amine light Stabilizer ) tels que l'Uvasil 299 (Great Lakes), le Tinuvin 765 ou le Tinuvin 144 (Ciba), le Sanduvor 3050 (Clariant), ou encore les absorbeurs UV comme le Tinuvin 327 (Ciba), le Sanduvor 3206 ou le Sanduvor VSU (Clariant) ou bien les désactivateurs commercialisés par DABCO. De 5 préférence, le stabilisant anti-UV est présent dans la composition, de façon à représenter de 0,05 à 0,4% (m/m), de préférence de 0,09 à 0,3% (m/m) de la masse totale du réseau. La composition peut également inclure un agent anti-oxydant. L'Irganox 1076 (Ciba) est un exemple d'agent anti-oxydant pouvant être utilisé dans la 10 composition selon l'invention. De préférence, l'agent anti-oxydant est présent dans la composition, de façon à représenter de 0,1 à 2% (m/m), de préférence de 0,2 à 1 % (m/m) de la masse totale du réseau. Les exemples ci-après permettent de mieux comprendre l'invention. Dans les exemples qui suivent la quantité des différents constituants de la composition sont 15 exprimées en pourcentage massique de la composition liquide utilisée également nommée formulation. Les performances des réseaux selon l'invention ont été évaluées en utilisant la méthode suivante (nommé test ou suntest dans la suite) : La TV (transmission visible) est la proportion de lumière visible (400 à 20 800nm) transmise à travers le réseau. Pour mesurer cette caractéristique, on utilise un luxmetre (Testo 545, commercialisé par LABO and Co), avec lequel on mesure la quantité de lumière en lux. L'intensité I est déterminée en passant le luxmètre sur un réseau imprégné de pigment photochrome non protégé par un filtre UV -visible 25 Ensuite, à t0 puis toutes les heures, on réalise trois mesures en intercalant entre la cellule et la lampe : 1-Lumière + filtre + tissu imprégné + luxmètre 2-Lumière + tissu imprégné + filtre + luxmètre 3-Lumière + filtre + tissu imprégné + luxmètre 30 La mesure d'intensité n 2 correspond à un noircissement (noté Ni) et la mesure d'intensité n 3 à un blanchiment (noté Bi). Pour chaque mesure (toutes les heures) les valeurs suivantes sont calculées : Dni = (B;_i ù Ni)/B;_i 2909703 Bni = (Bi û Ni)/Ni D = Dni/Dn0 et B = Bni/Bn0 avec Bi qui correspond au blanchiment et Ni au noircissement, La TV= 1 - Dni) au temps i, intensités mesurées respectivement lors de la mesure n 2 et de la 5 mesure n 3. L'évaluation des pigments a été réalisée au suntest CPS (apréciation visuelle) avec comme conditions : E= 765 W/m2 et une Lampe Xenon NXE 1500B. Ces différents pigments ont été testés : - Photosol bleu 0265, ou Photosol jaune 5-3 commercialisés par PPG 10 - Variacrol Blue A commercialisé par Clariant - Midnight grey, Reversacol ruby, Reversacol sunflower, Reversacol misty grey, Reversacol 306, Reversacol 219, Reversacol 208, Reversacol paltinate purple, Reversacol plum red, Reversacol velvet blue, commercialisés par James Robinson. 15 Deux types de liants polymériques ont été utilisés pour tester la non-dégradation sous l'action de la lumière de ces pigments photochromiques : • Rhenapret VEA , Impranil DLN et helizarin FWT, liants polymériques en phase aqueuse • Plastisol 20 Les formulations présentées dans le TABLEAU 2 (qui présentent les pourcentages massiques des différents éléments de la formulation liquide utilisée) ont été employées. TABLEAU 2 Matières premières Liant en phase Plastisol aqueuse % massique % massique Pigment 0,5 0,5 Liant polymérique 99,5 (phase aqueuse) Plastisol 99,5 TOTAL 100 100 25 Les formulations à base de plastisol sont appliquées sur un tissu blanc en fibre de verre enduits de PVC (reference screen 525 blanc û HEXCEL). Les formulations aqueuses sont appliquées sur un tissu de verre 7628 TR112 (HEXCEL). 9 2909703 10 Un film de 30pm humide formé avec la formulation, est déposé, à l'aide d'un filmographe, sur une plaque de verre puis le tissu traité est déposé sur ce film humide. Après un séchage de 3 minutes à 160 C, le taux de traitement moyen est de 9% (m/m). 5 A la suite de cette évaluation, les pigments retenus pour évaluer les stabilisants UV et les antioxydants sont le Velvet blue et le mIdnight grey, qui présentent la meilleure stabilité dans le temps. Cette évaluation a également été effectuée au suntest avec une appréciation visuelle. Les formulations présentées dans le TABLEAU 3 (qui présentent les 10 pourcentages massiques des différents éléments de la formulation liquide utilisée) ont été employées. TABLEAU 3 Matières premières Liant en phase Plastisol aqueuse % massique % massique Velvet Blue 0,5 0,5 Hals 0, 5 ù 1 0,5 ù 1 Stabilisant anti-UV 0,5 ù 1 0,5 ù 1 Désactiveur 1 1 Antioxydant 0,5 - 1 0,5 - 1 Ethanol 20 ù 25 Eau 10 - 15 Helizarin FWT 60 ù 70 Plastisol 95,5 - 97 TOTAL 100 _ 100 15 Quelle que soit la matrice utilisée, une légére augmentation de la tenue au suntest est constatée. Différents liants ont également été testés, afin d'augmenter la durée de vie du photochrome. Celle-ci est fonction de la souplesse du polymère. Différents polyuréthanes tres souples, dont les caractéristiques sont mentionnées TABLEAU 20 4, ont été utilisés. 2909703 11 TABLEAU 4 FOURNISSEUR PRODUITS TG1 C TG2 C TG3 C TG4 C allongement maxi module 100% (mPa) BAYER IMPRANIL DLN -51 -4,4 62,6 700% 2 THOR RHENAPRET FWP -48,8 79,6 Pas de valeur Pas de valeur INDUSTRIALCOPOLYMERS W8301397 -31, 7 61,8 700% 2 W830140411 -27,4 95,4 700% 1,5 LANXESS EDOLAN LV -45 18,9 46, 5 500% 2,5 EDOLAN GS -3,8 52,7 650% 1,3 EDOLAN HT -38,1 46,5 400% 4 EDOLAN LS -15,9 73,3 720 0,7 POLYCOATING POLYTHAN PU 560 -43,8 18,88 800% 2 POLYTHAN PU 605 -51,8 -3,1 52,9 79 Les formulations présentées dans le TABLEAU 5 (qui présentent les pourcentages massiques des différents éléments de la formulation liquide utilisée) ont été employées. TABLEAU 5 Matières premières Liant en phase aqueuse % massique Reversacol midnight grey 0,2 Hals (Tinuvin 765) 0,5 Irganox 1076 1 Texipol 5028 0,5 Eau 47,8 Liant polymérique 50 TOTAL 100 Le Texipol 5028 est un épaississant acrylique qui permet de rendre l'application plus homogène. L'application de la formulation est effectuée à l'aide d'un filmographe (30pm 15 humide). Deux essais sont effectués pour chaque liant. Le support qui est traité est le screen nature blanc (OF 5%), commercialisé par HEXCEL REINFORCEMENTS, qui est pris comme référence. Tous les échantillons sont soumis au test décrit précédemment. 5 10 2909703 12 Le plastisol qui donne de bonne performance en terme de tenue au suntest en apréciation visuelle, est utilisé comme référence. Les résultats présentés FIGURE 2 montrent une différence notable entre les liants polyuréthanes. La meilleure durée de vie est obtenue avec deux liants : 5 Incorez W830/404/1 et EDOLAN GS. D'autres essais sont réalisés, afin d'optimiser la durée de vie du pigment, en jouant sur 4 paramètres : (A) - Concentration pigment Midnight grey de James Robinson de 0,2 à 0,5 % (m/m) de la composition 10 (B) -Vitre avec filtre UV [avec ù sans] (C) - Concentration antioxydant de 1 à 5 % (m/m) de la composition (D) ù quantité de composition déposée au filmographe sous la forme d'un film humide de 10 à 30 pm d'épaisseur Le TABLEAU 6 présente les pourcentages massiques des différents 15 éléments (A) à (D) de la formulation liquide utilisée.. TABLEAU 6 Essais (A) (B) (C) (D) 3 0,5 Avec 1 30 4 0,5 Avec 5 10 5 0,35 Sans 3 15 9 0,2 Sans 1 30 10 0,2 Sans 5 10 20 Dans tous les cas, la composition contient : - PU aliphatique - Eau - HALS - Antioxydant 25 - Pigment - Epaississant 2909703 13 Les formulations utilisées sont les suivantes : Essai n 3 m théorique m réelle % théorique % réel Incorez 10,00 10,01 50,00 49,96 W830/404/1 Eau 9,50 9,50 47,50 47,42 Tinuvin 765 0,10 0,10 0,50 0,50 Irganox 1076 0,20 0,21 1,00 1,05 Midnight Grey 0,10 0,11 0,50 0,52 Texipol 5028 0,10 0,11 0,50 0,55 vitre UV oui Filmographe 30 Essai n 4 m théorique m réelle % théorique % réel Incorez 10,00 10,01 50,00 49,90 W830/404/1 Eau 8,70 8,73 43,50 43,51 Tinuvin 765 0,10 0,12 0,50 0,60 Irganox 1076 1,00 1,00 5,00 4,98 Midnight Grey 0,10 0,10 0,50 0,51 Texipol 5028 0,10 0,10 0,50 0,50 vitre UV oui Filmographe 10 Essai n 5 m théorique m réelle % théorique % réel Incorez 10,00 10,02 50,00 49,95 W830/404/1 Eau 9,13 9,14 45,65 45,56 Tinuvin 765 0,10 0,12 0,50 0,60 Irganox 1076 0,60 0,60 3,00 2,99 Midnight Grey 0,07 0,07 0,35 0,36 Texipol5028 0,10 0,11 0,50 0,55 vitre UV non Filmographe 15 Essai n 9 m théorique m réelle % théorique % réel Incorez 10,00 10,02 50,00 50,03 W830/404/1 Eau 9,56 9,56 47,80 47,73 Tinuvin 765 0,10 0,11 0,50 0,55 Irganox 1076 0,20 0,20 1,00 1,00 Midnight Grey 0,04 0,04 0,20 0,20 Texipol 5028 0,10 0,10 0,50 0,50 vitre UV non Filmographe 30 5 2909703 14 Essai n 10 m théorique m réelle % théorique % réel Incorez 10,00 10,04 50,00 50,02 W830/404/1 Eau 8,76 8,76 43,80 43,65 Tinuvin 765 0,10 0,10 0,50 0,50 Irganox 1076 1,00 1,01 5,00 5,03 Midnight Grey 0,04 0,04 0,20 0,20 Texipol 5028 0,10 0,12 0,50 0,60 vitre UV non Filmographe 10 Les résultats obtenus avec le test pour l'essai 3 sont présentés FIGURE 3 et 5 montrent que le Filtre UV améliore la tenue dans le temps des performances du réseau. La FIGURE 4 montre l'évolution de l'intensité lumineuse en fonction du temps et des phases de transition éclaircissement et noircissement dans le cas de l'essai 3. La phase 1 correspond à l'éclaircissement du réseau, la phase 2 à un 10 noircissement et la phase 3 à un éclaircissement. Le Tv initial Ni/Bi est de 21 %. La FIGURE 5 montre l'évolution de la transmission visible au cours du temps, obtenue par les différents essais. REVENDICATIONS 1 - Réseau, destiné à la constitution d'un écran atténuateur de lumière, constitué d'au moins deux nappes de fils croisés et associées pour former une grille ajourée de facteur d'ouverture déterminé caractérisé en ce que les nappes sont enduites avec une composition comprenant un liant polymérique et un pigment organique photochromique. 2 - Réseau selon la revendication 1 caractérisé en ce que le pigment organique photochromique est choisi parmi les spiropyranes, les spirooxazines, les chromènes, les fulgides, les fulgimides, les diaryléthènes, les quinones, les viologens, les perimidinespirocyclohexadieniones et leur dérivés. 3 - Réseau selon l'une des revendications précédentes caractérisé en ce que le pigment organique photochromique est choisi parmi les piments Photosol , Variacrol ou Reversacol . 4 - Réseau selon l'une des revendications précédentes caractérisé en ce que le pigment organique photochromique représente de 0,05 à 0,4% (m/m), de préférence de 0,09 % à 0,3% (m/m) de la masse totale du réseau. 5 - Réseau selon l'une des revendications précédentes caractérisé en ce que le liant polymérique est choisi parmi les polymères thermoplastiques, les polymères thermodurcissables, et leur mélange. 6 - Réseau selon l'une des revendications précédentes caractérisé en ce que le liant polymérique est choisi parmi les liants vinyliques, acryliques ou polyuréthanes. 7 - Réseau selon l'une des revendications précédentes caractérisé en ce que le liant polymérique utilisé présentera une certaine souplesse, par exemple caractérisée par un allongement à la rupture mesuré selon la norme DIN 53504 supérieur ou égal à 600%. 8 - Réseau selon l'une des revendications précédentes caractérisé en ce que le liant polymérique représente de 2 à 19 % (m/m), de préférence de 4 à 30 14% (m/m) de la masse totale du réseau. 9 - Réseau selon l'une des revendications précédentes caractérisé en ce que la composition comprend un agent stabilisant anti-UV. 2909703 16 10 - Réseau selon la revendication 9 caractérisé en ce que l'agent stabilisant anti-UV représente de 0,05 à 0,4% (m/m), de préférence de 0, 09 à 0,3%(m/m) de la masse totale du réseau. 11 - Réseau selon l'une des revendications précédentes caractérisé en ce 5 que la composition comprend un agent anti-oxydant. 12 - Réseau selon la revendication 11 caractérisé en ce que l'agent antioxydant représente de 0,1 à 2% (m/m), de préférence de 0,2 à 1% (m/m) de la masse totale du réseau. 13 - Réseau selon l'une des revendications précédentes caractérisé en ce 10 que les fils des nappes sont associés par tissage. 14 - Réseau selon l'une des revendications précédentes, caractérisé en ce que le facteur d'ouverture est compris entre 2 et 20 %, est de préférence de l'ordre de 5 % ou 3 %. 15 - Réseau selon l'une des revendications précédentes, caractérisé en ce 15 que la composition représente de 3 à 20 % (m/m), de préférence de 5 à 15 Io (m/m) de la masse totale du réseau. 16 - Réseau selon l'une des revendications précédentes, caractérisé en ce que les fils sont en verre. 17 - Stores ou rideaux constitués d'un réseau selon l'une des 20 revendications précédentes. 18 - Procédé de fabrication d'un réseau selon l'une des revendications 1 à 16 caractérisé en ce qu'il comprend une étape de traitement des fils des nappes, constituant la grille ajourée de facteur d'ouverture déterminé, avec une composition comprenant un liant polymérique et un pigment organique 25 photochromique.